(57)【要約】【課題】本発明は、強度が高く、かつ高温に保持した場合にも強度が高い、ガラス原料用造粒体を提供する。【解決手段】ホウ酸粉末および酸化ホウ素粉末の一方または両方および平均粒子径が２〜１００μｍのシリカ粉末を含有するガラス原料粉末１００質量部に対して、水５〜２５質量部を含む造粒体原料を造粒して中間体を得る工程、および、該中間体を１３０〜５００℃に加熱した後に冷却する工程、を有する、ガラス原料用造粒体の製造方法による。【選択図】図１
2014094841.tif 000002
【特許請求の範囲】
【請求項１】
ホウ酸粉末および酸化ホウ素粉末の一方または両方および平均粒子径が２〜１００μｍのシリカ粉末を含有するガラス原料粉末１００質量部に対して、水５〜２５質量部を含む造粒体原料を造粒して中間体を得る工程、
および、該中間体を１３０〜５００℃に加熱した後に冷却する工程、
を有する、ガラス原料用造粒体の製造方法。
【請求項２】
前記ガラス原料用造粒体が、平均粒子径が５０μｍ〜５ｍｍの造粒体である請求項１に記載のガラス原料用造粒体の製造方法。
【請求項３】
前記造粒体原料が、無アルカリガラスの原料である請求項１または２に記載のガラス原料用造粒体の製造方法。
【請求項４】
前記ガラス原料粉末１００質量部が、ホウ酸粉末および酸化ホウ素粉末の一方または両方を総量で５〜３０質量部、シリカ粉末を４０〜８５質量部、含む請求項１〜３のいずれか一項に記載のガラス原料用造粒体の製造方法。
【請求項５】
前記ガラス原料粉末が、ストロンチウム化合物粉末およびバリウム化合物粉末の一方または両方を含有する、請求項１〜４のいずれか一項に記載のガラス原料用造粒体の製造方法。
【請求項６】
前記ガラス原料粉末が、酸化物基準の質量百分率表示で下記ガラス組成（１）を有するホウケイ酸ガラスとなるように調製されてなる請求項１〜５のいずれか一項に記載のガラス原料用造粒体の製造方法。
Ｂ２Ｏ３：２〜３０質量％、ＳｉＯ２：４０〜８５質量％、Ａｌ２Ｏ３：１〜２２質量％、ＭｇＯ：０〜８質量％、ＣａＯ：０〜１４．５質量％、ＳｒＯ＋ＢａＯ：２〜３５質量％、・・・ガラス組成（１）。
【請求項７】
請求項１〜６のいずれか一項に記載のガラス原料用造粒体の製造方法によってガラス原料用造粒体を製造し、つぎに該ガラス原料用造粒体を溶融して溶融ガラスを得る溶融ガラスの製造方法。
【請求項８】
請求項１〜６のいずれか一項に記載のガラス原料用造粒体の製造方法によってガラス原料用造粒体を製造し、つぎに該ガラス原料用造粒体を予熱した後に溶融して溶融ガラスを得る溶融ガラスの製造方法。
【請求項９】
請求項７または８に記載の溶融ガラスの製造方法で溶融ガラスを製造し、つぎに、該溶融ガラスを成形した後に徐冷してガラス物品を得るガラス物品の製造方法。
【発明の詳細な説明】
【技術分野】
【０００１】
本発明は、ホウケイ酸ガラスの製造において好適に用いられる、優れた強度を有するガラス原料用造粒体、該造粒体を用いた溶融ガラス、およびガラス物品、の製造方法に関する。
【背景技術】
【０００２】
各種ディスプレイ用ガラス基板には、実質的にアルカリ金属酸化物を含まない無アルカリホウケイ酸ガラスが用いられている。
無アルカリホウケイ酸ガラスは一般的なソーダライムガラスと比較して、溶融に高温を要し、かつガラス組成の均一性が低下しやすい傾向がある。その理由は、高融点のシリカ原料を多量に用いること、シリカ原料の溶融を早める作用のあるアルカリ成分を用いないこと等による。ディスプレイ用ガラス基板には、ガラス基板の内部および表面にディスプレイ表示に影響を及ぼす欠点（泡、脈理、未溶解物、ピット、キズ等）が無いこと等の高い品質が求められる。
均一性の高いガラスを得るためには、ガラス原料粉末を微粒化して未溶融原料を残さないようにすることが有効である。しかし、微粒化した原料粉末を溶融炉に投入する場合は、原料粉末が飛散しやすいので、ガラス組成が不安定になる、原料が無駄になる、等の問題が生じる。
前記課題を解消する方法としては、ガラス原料粉末を造粒した造粒体を用いる方法が知られている。しかし、造粒体の強度が不十分であると、造粒体は貯留中に押し潰されて、微粉が発生し、原料粉末が飛散する等の問題が生じやすい。
【０００３】
ガラス原料粉末を造粒した造粒体の強度を向上する方法としては、下記方法が提案されている。
（１）ガラス原料粉末（原料バッチ）にホウ酸を存在させて、水または水と多価アルコールを加えて造粒した後に１２０〜４００℃で脱水する方法（特許文献１）。しかし、特許文献１の実施例に記載されている造粒体は、５００〜６００℃に保持した場合には、強度が低下してダスト（微粉）が生じている。
（２）ガラス原料粉末またはアルカリ溶液中にホウ酸を加えて造粒する方法（特許文献２）。
また、エネルギー効率の高いガラス製造方法として、ガラス溶融炉の排熱を利用してガラス原料を予熱する方法が知られている（特許文献３）。
【先行技術文献】
【特許文献】
【０００４】
【特許文献１】特開昭４７−２３４０４号公報
【特許文献２】国際公開第２０１２/０３９３２７号
【特許文献３】特開平１０−８７３３３号公報
【発明の概要】
【発明が解決しようとする課題】
【０００５】
微粒化したガラス原料粉末を造粒してガラス原料用造粒体とし、さらに、その造粒体を予熱して使用すれば、エネルギー効率を高めつつ、高品質のガラスを製造できると考えられる。しかし、特許文献１に記載されている造粒体は、４００℃を超える高温に保持すると強度が低下し、予熱作業中または予熱後に造粒体が壊れる問題がある。特許文献２に記載されている造粒体は、造粒体を気流搬送する場合に微粉が形成されにくいが、造粒体を大量に貯留した場合の潰れにくさは不十分な場合がある。
本発明は前記課題を解決する発明であり、強度が高く、かつ高温に保持しても強度が高いガラス原料用造粒体の製造方法の提供を目的とする。
本発明は、組成の均質性が高いホウケイ酸ガラス物品をエネルギー効率の高い方法で製造できる、溶融ガラスおよびガラス物品の製造方法の提供を目的とする。
【課題を解決するための手段】
【０００６】
本発明者らは、上記課題を解決する下記発明を提供する。
本発明のガラス原料用造粒体の製造方法は、ホウ酸粉末と酸化ホウ素粉末との一方または両方および平均粒子径が２〜１００μｍのシリカ粉末を含有するガラス原料粉末１００質量部に対して、水５〜２５質量部を含む造粒体原料を造粒して中間体を得る工程、および、該中間体を１３０〜５００℃に加熱した後に冷却する工程、を有する、ガラス原料用造粒体の製造方法である。
本発明の溶融ガラスの製造方法は、上記の製造方法によってガラス原料用造粒体を製造し、つぎに該ガラス原料用造粒体を溶融して溶融ガラスを得る、溶融ガラスの製造方法である。
本発明の溶融ガラスの製造方法は、上記の製造方法によってガラス原料用造粒体を製造し、つぎに該ガラス原料用造粒体を予熱した後に溶融して溶融ガラスを得る、溶融ガラスの製造方法でもある。
本発明のガラス物品の製造方法は、上記の製造方法で溶融ガラスを製造し、つぎに、該溶融ガラスを成形した後に徐冷してガラス物品を得る、ガラス物品の製造方法である。
【発明の効果】
【０００７】
本発明の製造方法で得られたガラス原料用造粒体は、高い強度を有するので、例えば袋に詰めて大量に貯留しても押し潰されて微粉が生成するおそれが少ない。また、本発明の製造方法で得られたガラス原料用造粒体は、加熱しても強度が高いので、予熱して用いることが可能である。
本発明の溶融ガラスの製造方法によれば、微粒のガラス原料を用いて、組成が均一なホウケイ酸ガラスの溶融ガラスが効率的に製造できる。
本発明のガラス物品の製造方法によれば、泡、脈理、未溶解物、ピット、キズ等の欠点が少ないホウケイ酸ガラス物品が効率的に製造できる。
【図面の簡単な説明】
【０００８】
【図１】ガラス物品の製造工程の一例を示すフロー図である。
【発明を実施するための形態】
【０００９】
本明細書におけるガラスの成分はＳｉＯ２、Ｂ２Ｏ３等の酸化物で表し、各成分の質量割合は酸化物換算で表す。
本明細書において「ガラス原料粉末」は、ガラスの原料となる複数の成分を混合してなる粉末である。ガラスの原料となる成分としては、酸化物、複合酸化物および熱分解により酸化物となりうる化合物が挙げられる。該化合物としては、水酸化物、炭酸塩、硝酸塩、ハロゲン化物などが挙げられる。
【００１０】
本明細書において「ホウ酸」とはオルトホウ酸（Ｈ３ＢＯ３）、メタホウ酸等のホウ素の酸素酸の総称であり、「酸化ホウ素」はＢ２Ｏ３に代表されるホウ素酸化物をいう。
本明細書において「造粒体原料」は、造粒体を得るためのガラス原料であって、ガラス原料粉末と水とを含む。造粒体原料は、その他の成分を含む場合がある。その他の成分としては、硝酸、塩酸、リン酸およびアンモニア等が挙げられる。
本明細書において「ガラス原料用造粒体」（以下単に「造粒体」ということもある）はガラスの原料として用いるための造粒体をいい、基本的に１つの造粒体中に全てのガラス原料を含む。該造粒体は、例えば１個の造粒体を加熱溶融してガラス化させることができ、それによって所定の組成のガラスが得られるものである。
【００１１】
本明細書において「平均粒子径」は、原則として体積基準の積算分率における５０％径（Ｄ５０）であり、Ｄ５０が１ｍｍ以下の場合には、レーザー回折散乱法を用いて測定される。Ｄ５０が１ｍｍ超の場合には、篩などを利用して測定された質量累計の５０％径をＤ５０とする。レーザー回折散乱による粒子径測定方法としては、たとえばＪＩＳ  Ｚ８８２５−１（２００１）、ＪＩＳ  Ｒ１６２９（１９９７）に記載の方法が用いられる。
以下、本発明のガラス原料用造粒体の製造方法、溶融ガラスの製造方法およびガラス物品の製造方法について詳細に説明する。
【００１２】
本発明のガラス原料用造粒体の製造方法は、ホウ酸粉末と酸化ホウ素粉末の一方または両方および平均粒子径が２〜１００μｍのシリカ粉末を含有するガラス原料粉末１００質量部に対して、水５〜２５質量部を含む造粒体原料を造粒して中間体を得る工程（以下「造粒工程」ということがある。）、および、該中間体を１３０〜５００℃に加熱した後に冷却する工程（以下「加熱工程」ということがある。）、を有する、ガラス原料用造粒体の製造方法である。
【００１３】
＜造粒工程＞
［ガラス原料粉末］
本発明におけるガラス原料粉末は、ホウ酸粉末および酸化ホウ素粉末のいずれか一方または両方を含有する。以下ではガラス原料中のホウ酸粉末および酸化ホウ素粉末を合わせてホウ酸原料と記す。
ホウ酸原料は、水と混合することで少なくとも部分的に溶解して遊離ホウ酸を生じ、遊離ホウ酸は中間体のバインダーとなる。また、遊離ホウ酸は加熱によってポリマー化し、造粒体の強度向上に寄与する。
ガラス原料粉末に含まれるホウ酸原料は、ホウ酸粉末であることが好ましく、オルトホウ酸粉末であることがより好ましい。オルトホウ酸粉末は安価で入手しやすく、水に溶けやすいからである。コレマナイトなどの水に溶解しないホウ素化合物は、ホウケイ酸ガラスの原料になるが、造粒体のバインダーとならない。
【００１４】
本発明により製造される溶融ガラスおよびガラス物品は、ホウケイ酸ガラス組成を有する。ホウケイ酸ガラスを製造するために使用されるガラス原料粉末中のホウ酸原料の酸化物換算の含有量は、通常、目的とするガラス組成中のＢ２Ｏ３の含有量よりも多くする。酸化ホウ素は、高温の溶融ガラスから揮散しやすいからである。
ガラス原料粉末中のホウ酸原料の含有量は、ガラス原料粉末１００質量部に対して５〜３０質量部であることが好ましい。ガラス原料粉末中のホウ酸原料の含有量は１０〜３０質量部であることがより好ましく、１３〜３０質量部であることがさらに好ましい。ガラス原料粉末に含有されるホウ酸原料の含有量が前記範囲内であると、造粒体の強度を高くすることができる。ガラス原料粉末に含有されるホウ酸原料の含有量が３０質量部以下である場合には、バインダーとしての量が適切な範囲にあり造粒体同士の凝集が生じにくく、好ましい。
【００１５】
本発明で用いるガラス原料粉末は、Ｄ５０が２〜１００μｍのシリカ粉末を含有する。シリカ粉末としては、入手しやすさの点でケイ砂を用いることが好ましい。ケイ砂以外のシリカ粉末としては、石英粉末、クリストバライト粉末、非晶質シリカ粉末等を用いてもよく、これらの２種以上を適宜混合して用いてもよい。
ガラス原料粉末に含まれるシリカ粉末のＤ５０は１００μｍ以下であり、３０μｍ以下がより好ましい。シリカ粉末のＤ５０が前記の範囲にあると、造粒体の強度が高くなりやすく、また均質なガラスが得られやすい。本発明にかかるガラス原料粉末に含まれるシリカ粉末のＤ５０は、２μｍ以上であり、１０μｍ以上が好ましく、２０μｍ以上がより好ましい。シリカ粉末のＤ５０が前記の範囲であると、造粒体を製造するときに粉末の凝集や飛散が生じにくい。
ガラス原料粉末は、ガラス原料粉末１００質量部に対してシリカ粉末を４０〜８５質量部含有することが好ましい。シリカ粉末の含有量は４０〜６０質量部であることがより好ましい。シリカ粉末の含有量が前記範囲内であれば、造粒体の形状を保ちやすい。
本発明のガラス原料粉末はホウケイ酸ガラスの原料であり、アルカリ金属酸化物を実質的に含有しない無アルカリホウケイ酸ガラス（以下単に「ガラス」ということもある。）の原料であることが好ましい。ここで実質的に含有しないとは、ガラス組成中におけるアルカリ金属酸化物の割合が０．１質量％以下であることいい、０．０２質量％以下であることが特に好ましい。また前記ガラスはＳｉＯ２を主成分とし、かつＢ２Ｏ３を含有する酸化物系ガラスである。
【００１６】
本発明のガラス原料粉末は、ストロンチウム化合物粉末およびバリウム化合物粉末の一方または両方を含有することが好ましい。ガラス原料粉末がストロンチウム化合物粉末を含有する場合には、造粒体中にホウ酸ストロンチウムが形成されやすい。ガラス原料粉末がバリウム化合物粉末を含有する場合には、造粒体中にホウ酸バリウムが形成されやすい。ホウ酸ストロンチウムおよびホウ酸バリウムは、造粒体の強度向上に寄与する。
【００１７】
ストロンチウム化合物粉末は、炭酸ストロンチウム粉末を含有することがより好ましい。炭酸ストロンチウム粉末は、後述の造粒工程でホウ酸原料および水とともにホウ酸ストロンチウムを形成する。ホウ酸ストロンチウムは造粒体のバインダーとなり、強度向上に寄与する。ガラス原料粉末が炭酸ストロンチウム粉末を含有する場合、その含有量はガラス原料粉末１００質量部に対して５〜２０質量部が好ましい。
バリウム化合物粉末は炭酸バリウム粉末を含有することが好ましい。後述の造粒工程で、炭酸バリウムはホウ酸原料および水とともにホウ酸バリウムを形成する。ホウ酸バリウムは造粒体のバインダーとなり、強度向上に寄与する。ガラス原料粉末が炭酸バリウムを含有する場合、その含有量はガラス原料粉末１００質量部に対して５〜２０質量部が好ましい。
【００１８】
さらに、本発明のガラス原料粉末を溶融して製造される溶融ガラスは、酸化物基準の質量百分率表示で下記ガラス組成（１）を有することが好ましく、本発明のガラス原料粉末は該ガラス組成となるように成分を調整するのが好ましい。さらに、ガラス原料粉末は下記以外の金属酸化物、非金属酸化物（イオウ酸化物など）、ハロゲンなどを少量含有していてもよい。
Ｂ２Ｏ３：２〜３０質量％、ＳｉＯ２：４０〜８５質量％、Ａｌ２Ｏ３：１〜２２質量％、ＭｇＯ：０〜８質量％、ＣａＯ：０〜１４．５質量％、ＳｒＯ＋ＢａＯ：２〜３５質量％、・・・ガラス組成（１）。
【００１９】
上記した数値範囲を示す「〜」とは、特段の定めがない限り、その前後に記載された数値を下限値および上限値として含む意味で使用され、以下本明細書において「〜」は、同様の意味をもって使用される。
本発明において製造される溶融ガラスの組成は、上記ガラス組成（１）においてＭｇＯ含有割合が０．４〜８質量％であることがより好ましい。
本発明において製造される溶融ガラスの組成は、上記ガラス組成（１）においてＢ２Ｏ３含有量が５〜２０％であることがより好ましい。上記のガラス組成はディスプレイ用ガラス基板等の組成に適している。
【００２０】
本発明において、ガラス原料粉末は、上記ガラス組成（１）となるように調製されたものであることが好ましい。ガラス原料粉末の組成は、ガラス製造工程で揮散しやすい成分を除き、酸化物換算でほぼ目的とするガラス組成となるように調整された金属酸化物源の原料混合物を用いる。原料粉末の一例としては、ガラス原料１００質量部に対して、下記の組成割合の原料混合物が挙げられる。
オルトホウ酸：５〜３０質量部、シリカ：４０〜６０質量部、アルミナ：５〜２０質量部、水酸化マグネシウム：０〜５質量部、炭酸カルシウム：０〜１０質量部、炭酸ストロンチウム：０〜１５質量部、炭酸バリウム：０〜３０質量部、ドロマイト：０〜１５質量部、その他の原料：０〜５質量部。
ガラス原料粉末は、アルミナ粉末または水酸化アルミニウム粉末を含有することが好ましい。
ガラス原料粉末は、アルカリ土類金属の酸化物、水酸化物または炭酸塩を含有することが好ましい。
【００２１】
ガラス原料粉末は、焼成ドロマイト等の複合酸化物やドロマイト等の複合炭酸塩を含有することができる。ドロマイトはカルシウムとマグネシウムの炭酸塩からなる鉱物であり、その組成は産地等によって異なるが、ガラス原料として広く利用されている。
造粒体の強度をより高くしたい場合には、ガラス原料粉末は水酸化マグネシウムを含有することが好ましい。水酸化マグネシウムはわずかに水に溶解してｐＨ１０．５程度のアルカリ性を示し、後述の造粒工程において遊離ホウ酸を増やすことにより造粒体の強度向上に寄与する。ガラス原料粉末が水酸化マグネシウムを含有する場合、その含有量はガラス原料粉末１００質量部に対して０．１〜１０質量部が好ましい。
【００２２】
ガラス原料粉末はまた、ガラスの清澄剤や色調調整剤となる成分を含有することができる。清澄剤や色調調整剤となる成分としては、塩化マグネシウム、塩化カルシウム、塩化ストロンチウム、硫酸マグネシウム、硫酸カルシウム、蛍石および弁柄等が挙げられる。
造粒体に含まれるガラス原料粉末中の非水溶性成分のＤ５０が、造粒体のＤ５０に比較して大きすぎる場合には、造粒体の組成が不均一になるおそれがある。また、造粒体に含まれるガラス原料粉末のＤ５０が大きすぎると、造粒体のガラス化に多くの時間を要するおそれがある。
造粒体に含まれるガラス原料粉末のＤ５０は、水に対する溶解度の小さい成分については１００μｍ以下が好ましく、４０μｍ以下がより好ましく、２０μｍ以下がさらに好ましい。シリカ、アルミナ、ドロマイト、炭酸バリウム、蛍石および弁柄等は水に対する溶解度が小さいので、ガラス原料粉末に含まれる場合、造粒する前に微粒子化しておくことが好ましい。または、ガラス原料粉末と水を混合するときに、ボールミル等を用いてガラス原料粉末を微粒子化することが好ましい。オルトホウ酸、塩化マグネシウムおよび塩化カルシウム等の粉末は水に対する溶解度が大きいので、混合前のＤ５０が大きくても、水と混合することによって溶解または微小化する。
造粒体のＤ５０が３ｍｍ以下の場合には、ガラス原料粉末のＤ５０は５０μｍ以下が好ましく、２０μｍ以下がより好ましく、１０μｍ以下が特に好ましい。
ガラス原料粉末のＤ５０は、造粒体のＤ５０の１／２００〜１／１０が好ましく、１／１００〜１／２０がより好ましい。このようなガラス原料粉末を使用する場合であっても、ガラス原料粉末を微粒子化する工程を行うことは好ましい。
【００２３】
［造粒体原料］
造粒体原料はガラス原料粉末と水を含有する。
ガラス原料粉末に対する水の量は、不足すると造粒体の強度が低くなる。ガラス原料粉末に対する水の量が過剰であると、中間体に含まれる水分が多くなりすぎて、中間体が容器等に付着しやすくなる。ガラス原料粉末１００質量部に対して加える水の量は、２５質量部以下であり、２０質量部以下が好ましく、１５質量部以下がより好ましい。ガラス原料粉末１００質量部に対して加える水の量は、５質量部以上であり、１０質量部以上が好ましい。
ホウ酸原料は、水を加えて混合した場合に、少なくとも部分的に水に溶解して遊離ホウ酸を生じ、粘性を有する液体を形成して中間体におけるバインダーとして機能する。遊離ホウ酸は、後述の加熱工程において脱水してポリマー化し、造粒体の強度向上に寄与する。
【００２４】
ホウ酸原料は中性の水よりもｐＨ９以上のアルカリ溶液に溶解しやすい傾向がある。ホウ酸原料は、ｐＨ９以上のアルカリ溶液と混合するのが好ましく、アルカリ溶液と混合した場合には、中性の水と混合した場合よりも多くの遊離ホウ酸を形成しやすい。特にガラス原料粉末中に、水に溶けてアルカリ溶液を形成する成分が含まれていると、造粒工程において遊離ホウ酸を増やすので、より好ましい。無アルカリホウケイ酸ガラスの原料で、アルカリ溶液を形成する成分としては、アルカリ土類の酸化物や水酸化物が挙げられる。アルカリ溶液のｐＨは１０〜１３．５が、中間体に含まれる遊離ホウ酸を増やすことができるので好ましい。ｐＨ調整成分としてアンモニア等を添加してもよい。
後述の普通溶融法を用いてガラス物品を製造する場合には、造粒体原料がアルコール等の有機物を含有しないことが好ましい。ガラス原料中に有機物が含まれている場合は、ガラス物品の色調や外観を損なわれやすいからである。
【００２５】
［造粒方法］
本発明においては、ガラス原料粉末と水を含有する造粒体原料から中間体を得る。中間体は、通常の場合、ガラス原料粉末と水とを混合することによって製造する。
ガラス原料粉末と水を混合すると、ガラス原料粉末の外面が水に接する。ガラス原料粉末にはホウ酸成分が含まれているので、ガラス原料粉末の外面においてホウ酸成分が水に溶解し、遊離ホウ酸となる。また、ガラス原料粉末中に水酸化マグネシウム等が含まれているとガラス原料粉末に接した水がアルカリ溶液となって、遊離ホウ酸を増やす。これによって、造粒工程において、ガラス原料粉末は、遊離ホウ酸に包まれた状態で、付着・凝集される。
【００２６】
ガラス原料粉末と水とを混合する方法は、ガラス原料粉末を混合した後に水を加えてさらに混合する方法、または、ガラス原料粉末の一部と水を混合した後に残りのガラス原料粉末を加えて混合する方法が好ましい。オルトホウ酸などの水溶性のガラス原料粉末は、水に溶かしてから他の原料粉末と混合することが好ましい。
造粒方法は、ガラス原料粉末と水とを混合して造粒体を得る際に用いられる公知の方法が適用でき、特に限定されない。ガラス原料粉末と水とを混合する前には、ガラス原料粉末のみを混合する工程を行ってもよい。この場合、ガラス原料粉末の組成のばらつきが小さいものとなり、より一層組成のばらつきの小さい造粒体が得られる。ガラス原料粉末のみを混合する工程は、ガラス原料粉末を調製する工程を兼ねてもよい。
【００２７】
造粒工程においては、ガラス原料粉末に水を噴霧してもよい。水の噴霧は、撹拌中のガラス原料粉末に対して行ってもよく、静止中のガラス原料粉末に対して行ってもよい。造粒は、水とガラス原料粉末が接した部分から始まるので、造粒工程で加える水は短時間に加えることが好ましい。
造粒工程において、ガラス原料粉末を水とともに混合するための装置としては、らいかい機、ボールミル、ヘンシェルミキサー、押し出し造粒機、撹拌造粒機、転動造粒機、等が利用できる。造粒工程における造粒方法としては、転動造粒法を用いることが好ましい。転動造粒法を用いることにより、効率よくガラス原料粉末と水とを均一に混合でき、結合剤としての遊離ホウ酸が、ガラス原料粉末から略均等に生成される。
【００２８】
転動造粒法としては、例えば、所定量のガラス原料粉末と所定量の水とを転動造粒機の容器内に入れ、容器を回転させることにより造粒する方法や、所定量のガラス原料粉末を転動造粒装置の容器内に入れ、容器を回転させることによりガラス原料粉末を混合転動撹拌させながら、ガラス原料粉末に所定量の水を噴霧することにより造粒する方法などが挙げられる。転動造粒装置の容器は特に限定されず、皿状、円筒状、円錐状の回転容器や、振動型容器などを使用できる。
また、転動造粒法に用いられる転動造粒機は、特に限定されず、垂直方向に対して傾いた方向を回転軸として回転する容器と、容器内で回転軸を中心として容器と反対方向に回転する回転翼と、を備えるものなどを用いることができる。転動造粒機として、具体的には、アイリッヒ・インテンシブミキサ（アイリッヒ社製）、レーディゲミキサー（レーディゲ社製）等が挙げられる。
なお、造粒工程において、ガラス原料粉末を水とともに混合する時間等の混合条件は、ガラス原料粉末の種類や量、水の量、使用する装置などに応じて適宜決定できる。
【００２９】
［中間体］
本発明においては、造粒工程によって、中間体を得る。
中間体は水分を含むので、１２０℃以下の温度で乾燥してもよい。中間体は、後述の加熱工程を経ることによって、造粒体となる。
【００３０】
＜加熱工程＞
前記の造粒工程で得られた中間体を１３０℃〜５００℃に加熱する。中間体は、前記温度に１０分以上保持することが好ましい。
前記保持する温度は１３０℃未満であると、造粒体の強度が不十分になりやすい。
保持する温度は１５０℃以上がより好ましく、２００℃以上がさらに好ましい。加熱することによって、中間体に含まれていた遊離ホウ酸がポリマー化する。また、処理温度を高くすることによって処理時間が短縮できるので好ましい。
前記保持する温度は５００℃超であると、ホウ酸成分が揮散しやすくなり、造粒体の組成が不安定になるおそれがある。
【００３１】
中間体に含まれる遊離ホウ酸は、加熱するとポリマー化して粘調液を形成する。ホウ酸ポリマーは、ガラス原料粉末同士を結合させるバインダーとなる。また、ホウ酸ポリマーが形成されることによって、高温での組成変動が抑制され、好ましい。
加熱方法は特に限定されない。加熱工程において昇温速度は限定されず、例えば高温の炉内に中間体を投入する等して急加熱してもよい。
加熱時の雰囲気は特に限定されない。加熱用の装置としては、例えばロータリーキルン、ローラーハースキルン、熱風乾燥機、流動層乾燥機、振動乾燥機、等が使用できる。
加熱後の造粒体は、冷却して貯留する。冷却することによって造粒体に含まれるホウ酸ポリマーが固化し、造粒体の強度が高くなる。９０℃以下まで冷却することが好ましい。冷却時の温度は１５℃以上であることが好ましい。
冷却した造粒体は、必要に応じて、篩分けしてもよい。
【００３２】
［造粒体］
本発明によれば中間体を加熱した後に冷却することにより、造粒体を得る。本発明の造粒体のＤ５０は５０μｍ〜５ｍｍであることが好ましい。造粒体のＤ５０が前記範囲であれば、煤塵が生じにくく、かつ前述の加熱工程において、造粒体の中心部分まで十分に加熱されて強度が高くなる。
本実施形態の造粒体は、気中溶融法で溶融ガラスを製造するための原料としても好適に使用できる。
【００３３】
気中溶融法で溶融ガラスを製造する場合、造粒体のＤ５０は、５０〜１０００μｍの範囲とすることが好ましく、５０〜８００μｍの範囲とすることがより好ましい。造粒体のＤ５０が５０μｍ以上であると、原料の飛散等を少なくすることができるだけでなく、単位質量あたりの表面積が小さくなるために、溶融時に起こる表面からのホウ酸成分の揮発を少なくすることができ、好ましい。また、造粒体のＤ５０が１０００μｍ以下であると、速やかにガラス化するので好ましい。造粒体のＤ５０は、ガラス原料粉末の組成、造粒工程における混合方法や混合時間等の条件などに応じて調整できる。気中溶融法で溶融ガラスを製造する場合、造粒体は、ガラス組成の均一なガラス物品が得られるように、粒度のばらつきが小さいものであることがより好ましい。
後述の普通溶融法で溶融ガラスを製造する場合は、造粒体のＤ５０は、１〜５ｍｍが好ましい。
造粒体のＤ５０は、造粒工程での混合強度や混合時間を調節することによって制御できる。
本実施形態の造粒体は強度が高く、かつ高温でも強度が低下しにくいので予熱して使用することができる。予熱方法については後に説明する。
【００３４】
＜溶融ガラスの製造方法＞
本発明の溶融ガラスの製造方法においては、本発明の造粒体の製造方法によって造粒体を製造し、得られた造粒体を溶融して溶融ガラスとする。造粒体の溶融方法としては、公知のガラス原料の溶融方法および溶融条件が適用でき、特に限定されない。造粒体の溶融は、シーメンス型やるつぼ型のガラス溶融炉を用いる普通溶融法または気中溶融法で行うのが好ましい。これらの溶融法も公知の方法および条件で実施できる。
【００３５】
［気中溶融法］
気中溶融法は、気相雰囲気中でガラス原料を溶融させて溶融ガラス粒子とし、該溶融ガラス粒子を集積して溶融ガラスとする方法である。
具体的には、まず造粒体を気中加熱装置の高温の気相雰囲気中に導入し、気相雰囲気内で溶融ガラス化して溶融ガラス粒子とする。気中加熱装置は公知のものを使用できる。本発明の造粒体は強度に優れるため、搬送時または導入時に、造粒体同士や造粒体と搬送路内壁等との衝突が生じても微粉の発生が抑えられる。
次いで、気中加熱装置内の溶融ガラス粒子を集積して溶融ガラスとし、その溶融ガラスを次の成形工程に供する。溶融ガラス粒子を集積する方法としては、たとえば、気相雰囲気中を自重で落下する溶融ガラス粒子を、気相雰囲気下部に設けた耐熱容器に受けて集積する方法が挙げられる。
【００３６】
［普通溶融法］
本発明の造粒体を溶融する方法としては、普通溶融法が好ましく採用できる。造粒体の溶融を普通溶融法によって行う場合は、ガラス溶融炉内に造粒体を投入し、該造粒体が塊（バッチ山、ｂａｔｃｈ  ｐｉｌｅともいう。）となったものをバーナー等によって加熱して融解を進行させ、徐々に溶融ガラスとする。ガラス溶融炉内に、溶融ガラスが存在する場合は、その液面上に造粒体を投入する。
大型の装置を用いて大量のガラスを製造する場合などには、造粒体（原料バッチ）とガラス板などを破砕して得られるカレットを混合して投入してもよい。本発明の造粒体は強度が高いため、カレットを混合して投入する場合でも壊れにくく、好ましい。造粒体と混合して投入するカレットの組成は、その造粒体から得られるガラスの組成と一致していることが好ましい。具体的には、造粒体を使用して得られるガラス物品のカレットや該ガラス物品を製造する工程で生じるカレットを使用することが好ましい。
【００３７】
［造粒体の予熱］
本発明の造粒体から溶融ガラスの製造する際には、造粒体を予熱してから溶融してもよい。
予熱とは、ガラス原料を溶融してガラス化する前に、溶融温度より低い温度でガラス原料を加熱することをいう。
造粒体が炭酸塩や水酸化物を含む場合、造粒体を溶融するときに炭酸ガスや水蒸気等のガス成分が発生する。造粒体を予熱してそれらのガス成分を除いておくと、溶融工程での発生ガス量を減らすことができる。このためには、予熱温度は５００℃以上であることが好ましい。普通溶融法においては、予熱した造粒体を高温のままガラス溶融槽に投入することにより、溶融ガラスの温度低下を抑制することができる。
また造粒体を予熱して部分的にガラス化し、それによって溶融に要する時間を短縮できる場合がある。以上のようなことから、造粒体を予熱することは、ガラス製造に要するエネルギーの節約になりうる。
造粒体の予熱は、ロータリーキルン、ローラーハースキルン、箱型電気炉、振動流動炉等を用いて行うことができる。
【００３８】
＜ガラス物品の製造方法＞
本発明のガラス物品の製造方法は、本発明の溶融ガラスの製造方法によって溶融ガラスを製造し、得られた溶融ガラスを成形して徐冷することによりガラス物品を製造する方法である。ガラス物品としては、ガラス基板、ガラス容器、ガラスフィルム、ガラス管、ガラスフレーク、ガラス粒、等が例示される。
【００３９】
図１は本発明のガラス物品の製造方法の一例を示す流れ図である。符号Ｓ１はガラス溶融工程であり、本発明の溶融ガラスの製造方法におけるガラス溶融工程に相当する。
まず、ガラス溶融工程Ｓ１で得た溶融ガラスを、成形工程Ｓ２で目的の形状に成形した後、徐冷工程Ｓ３にて徐冷する。その後、必要に応じて後加工工程Ｓ４において切断や研磨など、公知の方法で後加工を施すことによりガラス物品Ｇ５が得られる。
成形工程はフロート法、ダウンドロー法、フュージョン法等の公知の方法で行うことができる。フロート法は、溶融スズ上で溶融ガラスを板状に成形する方法である。本発明の造粒体を普通溶融法に使用すると、水分含有量（βＯＨ）が少ないガラス物品が得られ、フロート法において溶融スズに接するガラス面で生じる欠点が少なくなるため、特に好ましい。徐冷工程Ｓ３も公知の方法で行うことができる。
【００４０】
溶融ガラスの製造またはガラス物品の製造において、本発明の造粒体を用いることにより原料粉末の飛散を防止しつつ、良好な品質のガラス物品を得ることができる。
本発明の製造方法により得られたガラス物品は、ディスプレイ用のガラス基板、等として有用である。
【実施例】
【００４１】
（ガラス原料粉末の調製例）
以下のように、例１〜６のガラス原料粉末を調製した。なお、例１〜３が実施例、例４〜６が比較例である。
質量百分率表示でＢ２Ｏ３が９．３％、ＳｉＯ２が５７．８％、Ａｌ２Ｏ３が１０．７％、ＭｇＯが３．１％、ＣａＯが３．９％、ＳｒＯが７．３％のガラスを得るように、表１に示す質量比でガラス原料を調合した。ドロマイトは、酸化物換算でＣａＯを４１．４％、ＭｇＯを１１．５％、ＳｉＯ２を２．８％含有するものを使用した。
【００４２】
【表１】
2014094841.tif 000003
【００４３】
各例で用いたケイ砂のＤ５０（単位：μｍ）を表２中に示す。その他の各原料粉末のＤ５０は以下のとおりである。なお、オルトホウ酸は水溶性粉末である。
オルトホウ酸    ３２４．０μｍ
アルミナ          ５２．１μｍ
ドロマイト        １４．４μｍ
水酸化マグネシウム  ４．０μｍ
炭酸ストロンチウム  ６．３μｍ
【００４４】
（中間体の製造例）
得られたガラス原料粉末を用いて中間体を製造した。すなわち、底面が水平面に対して傾斜した皿状の転動造粒装置（アイリッヒ社製、アイリッヒ・インテンシブ  ミキサ）の回転容器内に前記で調製したガラス原料粉末５００ｋｇを入れ、該回転容器を３０秒間回転させることによりガラス原料粉末を混合した。次に、水３７．６３ｋｇを加えて混合転動撹拌させながら混合する造粒工程を１３分間行い、Ｄ５０が１ｍｍ弱の中間体を得た。
同様の操作を５回行い、例１〜５の中間体を得た。シリカ粉末としてケイ砂のＤ５０が１１５μｍであるものを用いた例６（比較例）については、得られた中間体の表面がケバだっており、周囲には多くの微粒子が存在していた。ケイ砂の大部分が造粒体に取り込まれずにはじき出されてしまったと考えられる。そこで、例６については加熱工程および強度測定を実施しなかった。
【００４５】
（造粒体の製造例）
例１〜５の中間体を、表２の保持温度欄に示した温度（単位：℃）に６０分保持した後に、室温まで冷却し、造粒体を得た。
（評価例）
得られた造粒体について強度を測定した。
【００４６】
（造粒体の強度の評価例１）
全自動型硬度測定器（セイシン企業社製、ＢＨＴ−５００）を使用し、５０個の造粒体について粒子径（単位：μｍ）および圧壊加重（単位：Ｎ）を測定して、求めた粒子径と強度（単位：Ｎ／ｍｍ２）の平均値を表２に記載した。なお、測定条件は、降下速度が０．１ｍｍ／秒、粒子径判定荷重が０．００９８Ｎ(約１ｇｆ)、変極点判定荷重が−０．００７８Ｎ、であり使用したロードセルは１ｋｇｆであった。
【００４７】
【表２】
2014094841.tif 000004
【００４８】
（造粒体の強度の評価例２）
例１（実施例）と例４（比較例）の造粒体４００ｋｇを袋（フレキシブルコンテナバッグ）にそれぞれ詰め込んだ。１日後、袋の底部分の造粒体を抜き取って５０μｍの篩を通過する微粉の質量を測定した。篩を通過した割合は、例１の造粒体では０．１質量％であり、例４の造粒体では３．１質量％であった。なお、袋に詰め込む前の造粒体は、篩を通過しなかった。例１の造粒体がほとんど破壊していないのに対し、例４の造粒体は１日保持後には約３質量％の微粉が含まれており、自重による破壊が生じていることがわかる。
【００４９】
（溶融ガラス、ガラス物品の製造例）
例１の造粒体を１５５０℃程度に保たれたガラス溶融炉に投入して溶融することにより溶融ガラスが得られる。また溶融ガラスを成形し徐冷することでガラス板等のガラス物品が得られる。例１の造粒体を、ロータリーキルンを用いて５００℃に予熱してから、１５５０℃のガラス溶融炉に投入して溶融することにより、溶融ガラスが得られる。その溶融ガラスを成形して徐冷することで欠点が少ないガラス板等のガラス物品が得られる。
【符号の説明】
【００５０】
Ｓ１…ガラス溶融工程、Ｓ２…成形工程、Ｓ３…徐冷工程、Ｓ４…後加工工程、
Ｇ５…ガラス物品
【図１】
2014094841.tif 000005